ПОЛИМЕРИЗАЦИОННО-СПОСОБНАЯ ФОТОХРОМНАЯ ИЗОЦИАНАТНАЯ КОМПОЗИЦИЯ, ФОТОХРОМНЫЙ СЕТЧАТЫЙ ОПТИЧЕСКИЙ МАТЕРИАЛ И СПОСОБ ПОЛУЧЕНИЯ ФОТОХРОМНОГО СЕТЧАТОГО ОПТИЧЕСКОГО МАТЕРИАЛА

1. Полимеризационно-способная фотохромная изоцианатная композиция, включающая:
1-30 мас.ч. органических фотохромных соединений;
0,01-5 мас.ч. катализатора полимеризации;
90-100 мас.ч. полимеризующихся соединений, содержащих: 60-100 мас.ч. диизоцианатов и/или олигоизоциануратизоцианатов и 0-40 мас.ч. моноизоцианатов;
2. Композиция по п.1, отличающаяся тем, что олигоизоциануратизоцианаты выбраны из группы олигоизоциануратизоцианатов на основе алифатических, ароматических и циклоалифатических диизоцианатов.
3. Композиция по п.1, отличающаяся тем, что олигоизоциануратизоцианаты выбраны из группы, состоящей из олигоизоциануратизоцианатов на основе 1,6-гексаметилендиизоцианата, изофорондиизоцианата, 2,4-толуилендиизоцианата, 1,3-циклогександиизоцианата, 4,4'-метилен-бис(фенилизоцианата).
4. Композиция по п.1, отличающаяся тем, что диизоцианаты выбраны из группы, состоящей из алифатических, ароматических и циклоалифатических изоцианатов или их смеси.
5. Композиция по п.1, отличающаяся тем, что диизоцианаты выбраны из группы, состоящей из 1,6-гексаметилендиизоцианата, изофорондиизоцианата, 2,4-толуилендиизоцианата, 1,3-циклогександиизоцианата, 4,4'-метилен-бис(фенилизоцианата).
6. Композиция по п.1, отличающаяся тем, что моноизоцианаты выбраны из группы, состоящей из хлоргексаметиленизоцианата, мета-хлорфенилизоцианата, циклогексилизоцианата или их смесей, причем соотношение изоцианатных групп, принадлежащих диизоцианату и/или производным диизоцианатов, к изоцианатным группам, принадлежащих моноизоцианату, должно быть не меньше 2.
7. Композиция по п.1, отличающаяся тем, что катализатор полимеризации выбран из группы: третичные амины, производные четвертичного аммониевого основания, основания Манниха, органические соединения олова, в частности алкокси-, карбоксилатные соединения олова, соли щелочных металлов, органические соли металлов переменной валентности, в частности нафтенаты, стеараты, ацетилацетонаты.
8. Композиция по п.1, отличающаяся тем, что катализатор полимеризации изоцианатов выбран из группы: дибутилдилауринат олова, триэтиламин, 1,4-диазобицикло[2,2,2]октан гексабутилдистаннумоксид, триэтиламин, тетраэтиламмоний гидроксид.
9. Композиция по п.1, отличающаяся тем, что фотохромные соединения выбраны из группы, состоящей из нафтопиранов, бензопиранов, фенантропиранов, инденонафтопиранов, спиро(индолин)нафтоксазинов, спиро(индолин)пиридобензоксазинов, спиро(бензиндолин)пиридобензоксазинов, спиро(бензиндолин)нафтоксазинов, спиро(индолин)бензоксазинов, фульгидов, фульгимидов или смеси таких фотохромных соединений.
10. Фотохромный сетчатый оптический материал - продукт, полученный термическим отверждением полимеризационно-способной композиции по пп.1-9, по крайней мере, на одной поверхности листа прозрачной подложки.
11. Материал по п.10, отличающийся тем, что продукт получен на подложке из листа прозрачного органического стекла из полиметилметакрилата или поликарбоната.
12. Материал по п.10, отличающийся тем, что продукт получен на подложке из листа прозрачного органического материала толщиной 25-150 мкм, выбранного из группы, состоящей из полиэтилентерефталата, ацетата целлюлозы, триацетета целлюлозы, пропионата ацетата целлюлозы, бутирата ацетата целлюлозы, поливинилацетата, поливинилового спирта, поливинилхлорида, поливинилиденхлорида, полиэфиров и полиуретанов.
13. Способ получения фотохромного сетчатого оптического материала, заключающийся в:
приготовлении полимеризационно-способной изоцианатной композиции;
подготовке поверхности прозрачной подложки, включающей обезжиривание и осушку с помощью растворителя;
заливке приготовленной полимеризационно-способной изоцианатной композиции на поверхность подготовленной прозрачной подложки тонким слоем 5-50 мкм;
осушке изоцианатной композиции на поверхности подготовленной прозрачной подложки от растворителя путем выдерживания при температуре 40-45°С в течение 10-20 мин и
термической полимеризации полимеризационно-способной изоцианатной композиции на поверхности подготовленной прозрачной подложки при температуре 100-120°С в течение 25-35 мин.